【事件の表示】
　特願２００５−　８９３９４「電子写真用イエロートナー」拒絶査定不服審判事件〔平成１８年１０月　５日出願公開、特開２００６−２６７９１１〕について、次のとおり審決する。
【結　論】
　本件審判の請求は、成り立たない。
【理　由】
第１　手続きの経緯
　本願は平成１７年３月２５日の出願であって、平成２１年４月２７日付けで通知した拒絶理由に対し、同年６月２９日付けで手続補正書が提出されたが、同年７月２１日付けで補正の却下の決定がなされ、かつ、同日付けで拒絶査定され、これに対し、同年９月９日に拒絶査定に対する審判請求がなされるとともに、同日付けで手続補正書が提出され、当審の審尋に対する回答書が平成２２年５月２４日付けで提出された。
　その後、平成２２年１０月１９日付けで平成２１年９月９日付け手続補正書は補正却下の決定がなされ、同日付けで当審による拒絶理由が通知され、同年１１月１７日付けで手続補正書が提出されたものである。
　
第２　本願発明
　本願の請求項１−２に係る発明は、平成２２年１１月１７日付けの手続補正書によって補正された明細書の特許請求の範囲１−２に記載された事項によって規定されるとおりのものであると認められ、そのうち請求項１に係る発明（以下、「本願発明」という。）は以下のとおりのものである。
　
「【請求項１】
　少なくとも結着樹脂と着色剤と帯電制御剤とワックスとを含有してなるトナーであって、
　前記結着樹脂が、芳香族系のアルコール成分を反応させて成るポリエステル樹脂であり、酸価が、５ｍｇＫＯＨ／ｇ〜３０ｍｇＫＯＨ／ｇであり、
　前記着色剤として下記一般式（１）で表されるモノアゾ黄色主顔料と、下記一般式（２）で示されるモノアゾ黄色顔料を含んでなり、
　　【化１】
　　【化３】
〔一般式（１），（２）に於いて、Ｒ１及びＲ２は互いに相違する水素原子、塩素原子、ニトロ基、メチル基又はメトキシ基を表し、Ｒ３，Ｒ４及びＲ５は同じか又は相違する水素原子、塩素原子、メチル基、メトキシ基又はエトキシ基を表し、Ｑ１〜Ｑ４はそれぞれ独立に水素原子、炭素数１〜２の低級アルキル基若しくは低級アルコキシ基又は水酸基を表し、Ｗは、化４に示される基から選択される置換基であり、ｍは０又は１の整数を表し、Ａ及びＢは、それぞれ独立に−ＮＨ−Ｙ−ＳＯ３Ｈで示される基又は−ＯＨ基の何れかであり、ここでＹは、エチレン基、フェニレン基及びナフチレン基から選択される基であって置換基を含むものであってもよい。〕
　　【化４】
　前記着色剤は、
　ｍ−ニトロ−ｏ−アニシジンとベースＡとを用いてジアゾ化液を作製し、
　　【化１８】
　アセトアセチル−ｏ−アニシダイドを用いてカップラー液とし、前記ジアゾ化液と前記カップラー液とのカップリング反応を行なって合成した黄色顔料であり、前記着色剤の添加量が、２〜１５重量％であり、前記帯電制御剤が、アルカリ性ベントナイトと有機カチオンから成る塩構造を有し、体積平均粒径Ｄ５０が、２〜７μｍであり、添加量が、０．５〜４重量％であり、前記ワックスが、無極性パラフィンワックスであり、ＤＳＣ吸収ピーク温度が７８℃であり、添加量が、０．１〜１５重量％であることを特徴とする電子写真用イエロートナー。」
　
第３　引用刊行物
３−１．引用刊行物１
　これに対して、当審における平成２２年１０月１９日付けで通知した拒絶理由で引用した、本願出願前に頒布された特開２００４−１２５８１号公報（以下、「引用刊行物１」という。）には、以下の事項が記載されている。
　
「【請求項１】バインダー樹脂と着色剤と帯電制御剤を含有してなるトナーにおいて、前記帯電制御剤が有機ベントナイトを含有することを特徴とする非磁性一成分現像用トナー。
【請求項２】前記バインダー樹脂が、(A)２価以上の多塩基酸及び／又は酸無水物及び／又はこれらの低級アルキルエステルから選ばれる多塩基酸化合物と、(B)２価以上の脂肪族多価アルコールを主成分として反応させたポリエステル樹脂である非磁性一成分現像用トナー。」
「【請求項４】更に離型剤として高級脂肪酸エステル化合物及び／又は脂肪族アルコール化合物を含有するワックスを含む請求項１、２又は３のいずれか１項に記載の非磁性一成分現像用トナー。」
「【０００９】【発明の実施の形態】本発明では有機ベントナイトを含有する物質を帯電制御剤として用いる。有機ベントナイトとは、有機カチオン形成性化合物とベントナイトを主成分として製造される物質であり、ベントナイトとはＳｉＯ２とＡｌ２Ｏ３を主とし、モンモリロン石を主成分とした層状構造を有する粘度鉱物である。・・・(中略)・・・本発明で帯電制御剤として使用する有機ベントナイトは、ベントナイト中の無機カチオンを有機カチオン形成性化合物から生じる有機カチオンで交換したものである。」
「【００１６】帯電制御剤の使用量としてはバインダー樹脂１００質量部に対し、０．１〜１０質量部の範囲であり、この範囲であると、トナー抵抗の低下もなく十分な帯電性能が得られる。より好ましくは０．３〜５質量部であり、特に、０．５〜３質量部であることが好ましい。」
「【００２２】・・・(中略)・・・樹脂の酸価としては、２０mgKOH/g以下であることが、トナーの耐湿性が良好となる点で好ましい。」
(１−ａ)
「【００２６】また、芳香族多価アルコールとしては、例えばカテコール、・・・(中略)・・・等が挙げられる。更に、下記式Ｉで表されるビスフェノール骨格を有する化合物等がある。
【００２７】
【化１】
【００２８】式Ｉで表される化合物の具体的な例としては、ビスフェノールＡ、・・・(中略)・・・ポリオキシプロピレン−(３，３)−２、２−ビス(４−ヒドロキシフェニル)プロパン及びこれらの誘導体等が挙げられる。」
「【００４４】離型剤は、単独で用いても組み合わせて用いても良く、バインダー樹脂に対して０．１〜１５質量部、好ましくは１〜５質量部含有させることにより良好な定着オフセット性能が得られる。０．１質量部より少ないと耐オフセット性が損なわれ易く、１５質量部より多いとトナーの流動性が悪くなり易く、また、帯電部材への固着により、トナーの帯電特性に悪影響を与え易くなる。」
(１−ｂ)
「【００３７】
　また、黄色系の着色剤としては、例えば、Ｃ．Ｉ．Ｐｉｇｍｅｎｔ　Ｙｅｌｌｏｗ　１，３，４，５，６，１２，１３，１４，１５，１６，１７，１８，２４，５５，６５，７３，７４，８１，８３，８７，９３，９４，９５，９７，９８，１００，１０１，１０４，１０８，１０９，１１０，１１３，１１６，１１７，１２０，１２３，１２８，１２９，１３３，１３８，１３９，１４７，１５１，１５３，１５４，１５５，１５６，１６８，１６９，１７０，１７１，１７２，１７３，１８０，１８５等が挙げられる。好ましくは、Ｃ．Ｉ．Ｐｉｇｍｅｎｔ　Ｙｅｌｌｏｗ　１２（一般名ジスアゾイエロー ＡＡＡ），１３（ジスアゾイエロー ＡＡＭＸ），１７（ジスアゾイエロー ＡＡＯＡ），９７（ファストイエロー ＦＧＬ），１１０（イソインドリノンイエロー ３ＲＬＴ），および１５５（サンドリンイエロー ４Ｇ），１８０（ベンズイミダゾロン）が挙げられ、最も好ましくはＣ．Ｉ．Ｐｉｇｍｅｎｔ　Ｙｅｌｌｏｗ　１７，１５５，１８０が挙げられる。」
「【００５７】
（合成例１）
        ナフタレンジカルボン酸　　　　　　　　８７質量部
　　　　テレフタル酸　　　　　　　　　　　　２４９質量部
　　　　ジエチレングリコール　　　　　　　　　２６質量部
　　　　ネオペンチルグリコール　　　　　　　１０４質量部
　　　　エチレングリコール　　　　　　　　　　５０質量部
　　　　テトラブチルチタネート　　　　　　　２．５質量部
　　　
以上の原料をガラス製2Ｌの四ツ口フラスコに入れ温度計、攪拌棒及び窒素導入管を取り付け、電熱マントルヒーター中で、常圧窒素気流下にて240℃で10時間反応後、順次減圧し、10mmHgで反応を続行した。反応はASTM・E28-517に準じる軟化点により追跡し、軟化点が101℃に達した時反応を終了した。得られた重合体は、無色の固体であり、酸価7、DSC測定法によるガラス転移温度70℃、軟化点が102℃であった。」
「【００６４】
（帯電制御剤１の合成）
　ジメチルジステアリルアンモニウムクロライド１５部をメタノール１３５部に溶解した。これに平均粒径が０．５ミクロンのベントナイト２５部を加えて１時間撹拌し、濾別した。脱イオン水で繰り返し洗浄した後、６０℃に保った乾燥機により減圧下で２４時間乾燥し帯電制御剤１を得た。」
「【００６６】
（実施例１）
＜トナーの製造＞　
・合成例１の樹脂　　　　　　　　　　　　　　　　　９３質量部
・モーガルＬ　　　　　　　　　　　　　　　　　　　　４質量部
　（カーボンブラック；キャボット・スペシャルティ・ケミカルズ・インク製）
・帯電制御剤１　　　　　　　　　　　　　　　　　　　１質量部
・精製カルナバワックスＮｏ．１　　　　　　　　　　　２質量部
　（酸価５、セラリカＮＯＤＡ（株）製）　　　　　　　　　　 　
をヘンシェルミキサーで混合し、２軸混練機で混練する。このようにして得た混練物を粉砕、分級して体積平均粒子径７．５μｍの「トナー原体１」を得た。
【００６７】
・上記「トナー原体１」　　　　　　　　　　　　　１００質量部
・日本アエロジル製シリカ「Ｒ−８１２」　　　　　　　１質量部
をヘンシェルミキサーで混合の後、篩いかけをして、実施例１のトナーを得た。」
「【００７１】
＜ヒートロール定着による定着・オフセットテスト＞
　市販の非磁性一成分現像方式のプリンターを改造したテスト機にてＡ−４紙サイズの未定着画像サンプルを作製し、下記仕様のヒートロール定着ユニットを用いて、下記のテスト条件にて定着開始温度、およびオフセット現象の有無を確認した。
    ロール材質　　　　　上：四弗化エチレン
                  　　　下：ＨＴＶシリコン
    ロール形状    　　　径：５０ｍｍ
                  　　長さ：３７０ｍｍ
　　上ロール荷重  　　　　：　　７ｋｇ
　　上／下ロールニップ幅  ：  　４ｍｍ
    紙送り速度            ：　１００ｍｍ／ｓｅｃ
　定着開始温度を測定するため下記の式により計算される画像濃度残存比率を求めた。
【００７２】
　画像濃度残存比率（％）＝（堅牢度試験後画像濃度／同左試験前画像濃度）×１００
　＊画像濃度はマクベス画像濃度計ＲＤ−９１８にて測定した。　
　＊堅牢度試験後画像濃度とは、学振型摩擦堅牢度試験機（荷重：200ｇ、擦り操作：５ストローク）を用いて定着画像を擦った後の画像濃度である。
　画像濃度残存比率80％以上で実用上問題ないレベルとし、その最低温度を定着開始温度とした。オフセット開始温度は定着画像サンプルを観察し、目視にてオフセット現象が認められる温度とした。結果を表２に示した。
【００７３】
【表２】
【００７４】
＜印刷テスト＞
　市販の非磁性一成分現像方式のプリンター（リコー（株）製「イプシオカラー２０００」）のカートリッジから専用トナーを抜き、洗浄したカートリッジに、表１に示した実施例及び比較例のトナーを充填し、画像濃度５％で１００００枚の連続印字を行った。
【００７５】
（画像濃度・地汚れ・帯電量）
　印刷物の画像濃度及び地汚れは、マクベス濃度計ＲＤ−９１８で測定した。なお、地汚れは印刷後の白地部濃度からプリント前白紙濃度を差し引いて求めた。その差が０．０１未満の時を○、０．０１〜０．０３未満の時を△、０．０３以上の時を×とした。また、トナーの帯電量を、吸引式小型帯電量測定装置Ｍｏｄｅ２１０ＨＳ（トレック社製）を用いて測定した。
【００７６】
（トナー落ち・トナー飛散）
　１００００枚印字後、カートリッジに装着された現像スリーブからトナーがこぼれ落ちたり（トナー落ち）、現像装置の周辺に飛び散って（トナー飛散）マシン内部を汚したりしない状態を○、少量のトナー落ち、あるいはトナー飛散が認められる状態を△、多量のトナー落ち、あるいはトナー飛散が認められる状態を×と判定した。以上の結果を表３に示す。
【００７７】
【表３】
」
これらの記載によれば、引用刊行物１には、次の発明（以下、「引用発明１」という。）が記載されているものと認められる。
　
「結着樹脂と着色剤と帯電制御剤とワックスとを含有してなるトナーであって、結着樹脂がナフタレンジカルボン酸、テレフタル酸、ジエチレングリコール、ネオペンチルグリコール、エチレングリコールを重合させたポリエステル樹脂であり、酸価が７であり、着色剤の添加量が４質量部であり、帯電制御剤がベントナイトをジメチルジステアリルアンモニウムクロライドにより有機カチオンで変性した塩構造を有し、添加量が１質量部であり、ワックスが精製カルナバワックスであり、添加量が２質量部である電子写真用トナー」
　
３−２．引用刊行物２・３
　同じく、当審における平成２２年１０月１９日付けで通知した拒絶理由で引用した、本願出願前に頒布された特開２００４−２０４２２１号公報（以下、「引用刊行物２」という。）と、特開２００３−２５３１８８号公報（以下、「引用刊行物３」）には、以下の事項が記載されている。
　
　引用刊行物２
「【請求項１】
　下記一般式（１）で表されるモノアゾ黄色主顔料と、下記一般式（２）で示されるジスアゾ黄色顔料及び／又は下記一般式（３）で示されるモノアゾ黄色顔料とを含有する画像記録用黄色顔料組成物。
　　【化１】
　　【化２】
　　【化３】
〔化１〜化３に於いて、Ｒ1及びＲ2は互いに相違する水素原子、塩素原子、ニトロ基、メチル基又はメトキシ基を表し、Ｒ3，Ｒ4及びＲ5は同じか又は相違する水素原子、塩素原子、メチル基、メトキシ基又はエトキシ基を表し、Ｒ6及びＲ7はメチル基又はメトキシ基を表し、Ｑ1〜Ｑ4はそれぞれ独立に水素原子、炭素数１〜２の低級アルキル基若しくは低級アルコキシ基又は水酸基を表し、Ｗは、化４に示される基から選択される置換基であり、ｍは０又は１の整数を表し、Ａ及びＢは、それぞれ独立に−ＮＨ−Ｙ−ＳＯ3Ｈで示される基又は−ＯＨ基の何れかであり、ここでＹは、エチレン基、フェニレン基及びナフチレン基から選択される基であって置換基を含むものであってもよい。〕
　　【化４】
【００５４】
　［顔料の合成］
　（実施例１）
　水７００ｇと、３５％塩酸３１５ｇ（３．０２モル）の混合溶液中に、４−ニトロ−２−メトキシアニリン１８１．４ｇ（１．０８モル）とベースＡ６８．８ｇ（０．１２モル）を加えて、撹拌して分散させる。この分散液に、氷を約６００ｇ加えて冷却後、水１００ｇに亜硝酸ソーダ８７ｇ（１．２６モル）を溶解した液を加え、１０℃以下を保持しつつ１時間撹拌し、スルファミン酸で過剰の亜硝酸を消失させた後、濾過を行ってジアゾ化液とした。
【００５５】
【化１１】
【００５６】
　一方、カップラー液は、次のようにして調製した。水８９００ｇに酢酸ソーダ１００ｇ（０．７４モル）を溶解した後、アセトアセチル−ｏ−アニシダイド２５６．７ｇ（１．２４モル）を加えて分散させ、次に、３０％苛性ソーダ１８５ｇ（１．３９モル）を加えて溶解させた液に、８０％酢酸１１０ｇ（１．４７モル）を滴下してｐＨ６とし、温度２５℃に調整してカップラー液とした。
【００５７】
　このカップラー液に上記のジアゾ化液を１２０分で滴下してカップリング反応を終了した。次に、９０℃に昇温して３０分間熱処理した。以後は濾過、水洗して副生塩等を除去し、乾燥機で８０℃乾燥した。この乾燥顔料を粉砕して得られた黄色顔料組成物の収量は、４９７．０ｇ（１．１７モル）で、顔料の平均粒径は０．０８μｍであった。
【００５８】
（実施例２）
　水７００ｇと、３５％塩酸３１５ｇ（３．０２モル）の混合溶液中に、４−ニトロ−２−メトキシアニリン１８５．５ｇ（１．１０モル）とベースＢ４５．３ｇ（０．１０モル）を加えて、撹拌して分散させる。この分散液に、氷を約６００ｇ加えて冷却後、水１００ｇに亜硝酸ソーダ８７ｇ（１．２６モル）を溶解した液を加え、１０℃以下を保持しつつ１時間撹拌し、スルファミン酸で過剰の亜硝酸を消失させた後、濾過を行ってジアゾ化液とした。
【００５９】
【化１２】
【００６０】
　一方、カップラー液は、次のようにして調製した。水８９００ｇに酢酸ソーダ１００ｇ（０．７４モル）溶解した後、アセトアセチル−ｏ−アニシダイド２５６．７ｇ（１．２４モル）を加えて分散させ、次に、３０％苛性ソーダ１８５ｇ（１．３９モル）を加えて溶解させた液に、８０％酢酸１１０ｇ（１．４７モル）を滴下してｐＨ６とし、温度２５℃に調整してカップラー液とした。このカップラー液に上記のジアゾ化液を１２０分で滴下してカップリング反応を終了した。次に、９０℃に昇温して３０分間熱処理した。以後は濾過、水洗して副生塩等を除去し、乾燥機で８０℃乾燥した。この乾燥顔料を粉砕して得られた黄色顔料組成物の収量は、４７７．８ｇ（１．１６モル）で、顔料の平均粒径は、０．１４μｍであった。」
「【０１００】
　［試料の作成］
　実施例１〜１０及び比較例１〜３のモノアゾ黄色顔料を用いて、カラートナー用着色剤としての基本的な適性の有無を試験するための試料を、次の手順で作成した。先ず、結着樹脂としての線状ポリエステル樹脂（ビスフェノールＡのエチレンオキサイド付加物−テレフタル酸縮合生成物、軟化点：１０７℃、ガラス転移点：６３℃）６０部をニーダーに投入し、１１０〜１１２℃で加熱溶融した中に、試験顔料４０重量部を少しずつ投入し、常法により顔料分４０％のマスターバッチを作製した。
　【０１０１】
　次に、このマスターバッチ１０重量部をテトラヒドロフラン溶剤９０重量部に溶解し、各々、顔料分４％の黄色顔料分散液を調製した。この顔料分散液を、０．１５ｍｍバーコーターで、透明フィルム及び白アート紙に展色し、透明フィルムへの展色物は光学的特性値の測定用に、白アート紙への展色物は耐光性測定用の試料とした。」
【０１０６】
　〔顔料の試験〕
　（１）光学的特性値
　(a)Ｙ値：分光測色計ＣＭ−３７００ｄ（ＭＩＮＯＬＴＡ社製にて、（Ｃ光源２°視野）で試料の明るさ（明度）を測定
　(b)透過率：波長５５０ｎｍの透過率と波長４１０ｎｍの透過率との差Ｔ（％）を(a)に記載したと同じ分光測色計で測定
　(c)色調：試料をオーバーヘッドプロジェクター（ＯＨＰ）にセットし、その透過色を目視により判定し、下記の基準で評価
　　◎：非常に鮮明な黄色に発現し，カラートナー用着色剤として使用できる
　　○：鮮明な黄色に発現し、カラートナー用着色剤として使用できる
　　△：若干、赤味黄色となり、色に陰りはあるが、実用上問題なし
　　×：淡褐色〜濃褐色に発現し、カラートナー用着色剤として使えない。
【０１０７】
　（２）耐光性
　フェドメーター（スガ試験機株式会社製、ＳＣ７５０−ＷＮ）で１００時間照射を行い、(1)に記載したものと同じ分光測色計（Ｄ６５光源１０°視野）で未照射試料との色差（△Ｅ）を求めた。△Ｅの値が大きくなるほど耐光性は不良となる。
【０１０８】
　以上の試験結果を以下の表１にまとめて示した。表１の光学的特性値の欄を見れば、実施例１〜実施例１０の顔料の方が、対応する比較例１〜３に比べ、光学的特性は格段に進歩しており、現状の市場品である比較例４〜６と比べても、同等乃至はそれ以上の値を示すことから、良好な画像再現性が得られている。また、実施例１〜１０の顔料の耐光性は、対応する比較例１〜３に比べて、△Ｅ値は大きくなっているが、その増加度合から判断して耐光性低下の幅は小さく、良好な画像保持性を示すことが分かる。
　【０１０９】
　　【表１】
」
　
　引用刊行物３
「【請求項１】　下記一般式（１）で表されるモノアゾ黄色主顔料と、下記一般式（２）で示されるジスアゾ黄色顔料及び／又は下記一般式（３）で示されるモノアゾ黄色顔料とを含有する画像記録用黄色顔料組成物。
【化１】
【化２】
【化３】
〔化１〜化３に於いて、Ｒ1及びＲ2は互いに相違する水素原子、塩素原子、ニトロ基、メチル基又はメトキシ基を表し、Ｒ3，Ｒ4及びＲ5は同じか又は相違する水素原子、塩素原子、メチル基、メトキシ基又はエトキシ基を表し、Ｒ6及びＲ7はメチル基又はメオキシ基を表し、Ｑ1〜Ｑ4はそれぞれ独立に水素原子、炭素数１〜２の低級アルキル基若しくは低級アルコキシ基又は水酸基を表し、Ｗは、化４に示される基から選択される置換基であり、ｍは０又は１の整数を表し、Ａ及びＢは、それぞれ独立に−ＮＨ−Ｙ−ＳＯ3Ｈで示される基又は−ＯＨ基の何れかであり、ここでＹは、エチレン基、フェニレン基及びナフチレン基から選択される基であって置換基を含むものであってもよい。〕
【化４】
」
「【００５４】
　［顔料の合成］
　（実施例１）
　水７００ｇと、３５％塩酸３１５ｇ（３．０２モル）の混合溶液中に、ｍ−ニトローｏ−アニシジン１８１．４ｇ（１．０８モル）とベースＡ６８．８ｇ（０．１２モル）を加えて、撹拌して分散させる。この分散液に、氷を約６００ｇ加えて冷却後、水１００ｇに亜硝酸ソーダ８７ｇ（１．２６モル）を溶解した液を加え、１０℃以下を保持しつつ１時間撹拌し、スルファミン酸で過剰の亜硝酸を消失させた後、濾過を行ってジアゾ化液とした。
【００５５】
【化２０】
【００５６】
　一方、カップラー液は、次のようにして調製した。水８９００ｇに酢酸ソーダ１００ｇ（０．７４モル）を溶解した後、アセトアセチル−ｏ−アニシダイド２５６．７ｇ（１．２４モル）を加えて分散させ、次に、３０％苛性ソーダ１８５ｇ（１．３９モル）を加えて溶解させた液に、８０％酢酸１１０ｇ（１．４７モル）を滴下してｐＨ６とし、温度２５℃に調整してカップラー液とした。
【００５７】
　このカップラー液に上記のジアゾ化液を１２０分で滴下してカップリング反応を終了した。次に、９０℃に昇温して３０分間熱処理した。以後は濾過、水洗して副生塩等を除去し、乾燥機で８０℃乾燥した。この乾燥顔料を粉砕して得られた黄色顔料組成物の収量は、４９７．０ｇ（１．１７モル）で、顔料の平均粒径は０．０８μｍであった。
【００５８】
　（実施例２）
　水７００ｇと、３５％塩酸３１５ｇ（３．０２モル）の混合溶液中に、ｍ−ニトロ−ｏ−アニシジン１８５．５ｇ（１．１０モル）とベースＢ４５．３ｇ（０．１０モル）を加えて、撹拌して分散させる。この分散液に、氷を約６００ｇ加えて冷却後、水１００ｇに亜硝酸ソーダ８７ｇ（１．２６モル）を溶解した液を加え、１０℃以下を保持しつつ１時間撹拌し、スルファミン酸で過剰の亜硝酸を消失させた後、濾過を行ってジアゾ化液とした。
【００５９】
【化２１】
【００６０】
　一方、カップラー液は、次のようにして調製した。水８９００ｇに酢酸ソーダ１００ｇ（０．７４モル）溶解した後、アセトアセチル−ｏ−アニシダイド２５６．７ｇ（１．２４モル）を加えて分散させ、次に、３０％苛性ソーダ１８５ｇ（１．３９モル）を加えて溶解させた液に、８０％酢酸１１０ｇ（１．４７モル）を滴下してｐＨ６とし、温度２５℃に調整してカップラー液とした。このカップラー液に上記のジアゾ化液を１２０分で滴下してカップリング反応を終了した。次に、９０℃に昇温して３０分間熱処理した。以後は濾過、水洗して副生塩等を除去し、乾燥機で８０℃乾燥した。この乾燥顔料を粉砕して得られた黄色顔料組成物の収量は、４７７．８ｇ（１．１６モル）で、顔料の平均粒径は、０．１４μｍであった。」
「【０１０３】
　以上のようにして得られた顔料につき、画像記録の例としてカラートナーをとりあげて以下に述べる。
【０１０４】
　［試料の作成］
　実施例１〜１０及び比較例１〜５のモノアゾ黄色顔料を用いて、カラートナー用着色剤としての基本的な適性の有無を試験するための試料を、次の手順で作成した。先ず、結着樹脂としての線状ポリエステル樹脂（ビスフェノールＡのエチレンオキサイド付加物−テレフタル酸縮合生成物、軟化点：１０７℃、ガラス転移点：６３℃）６０部をニーダーに投入し、１１０〜１１２℃で加熱溶融した中に、試験顔料４０重量部を少しずつ投入し、常法により顔料分４０％のマスターバッチを作製した。
【０１０５】
　次に、このマスターバッチ１０重量部をテトラヒドロフラン溶剤９０重量部に溶解し、各々、顔料分４％の黄色顔料分散液を調製した。この顔料分散液を、０．１５ｍｍバーコーターで、透明フィルム及び白アート紙に展色し、透明フィルムへの展色物は光学的特性値の測定用に、白アート紙への展色物は耐光性測定用の試料とした。
　以上で作製した顔料の試料につき、以下の通りに試験を行った。
【０１１０】
　〔顔料の試験〕
　（１）光学的特性値
　(a)Ｙ値：分光測色計ＣＭ−３７００ｄ（ＭＩＮＯＬＴＡ社製にて、（Ｃ光源２°視野）で試料の明るさ（明度）を測定
　(b)透過率：波長５５０ｎｍの透過率と波長４１０ｎｍの透過率との差Ｔ（％）を(a)に記載したと同じ分光測色計で測定
　(c)色調：試料をオーバーヘッドプロジェクター（ＯＨＰ）にセットし、その透過色を目視により判定し、下記の基準で評価
　　◎：非常に鮮明な黄色に発現し，カラートナー用着色剤として使用できる
　　○：鮮明な黄色に発現し、カラートナー用着色剤として使用できる
　　△：若干、赤味黄色となり、色に陰りはあるが、実用上問題なし
　　×：淡褐色〜濃褐色に発現し、カラートナー用着色剤として使えない。
【０１１１】
　（２）耐光性
　フェドメーター（スガ試験機株式会社製、ＳＣ７５０−ＷＮ）で１００時間照射を行い、(1)に記載したものと同じ分光測色計（Ｄ６５光源１０°視野）で未照射試料との色差（△Ｅ）を求めた。△Ｅの値が大きくなるほど耐光性は不良となる。
【０１１２】
　以上の試験結果を以下の表１にまとめて示した。表１の光学的特性値の欄を見れば、実施例１〜実施例１０の顔料の方が、対応する比較例１〜５に比べ、光学的特性は格段に進歩しており、現状の市場品である比較例６〜８と比べても、同等乃至はそれ以上の値を示すことから、良好な画像再現性が得られている。また、実施例１〜１０の顔料の耐光性は、対応する比較例１〜５に比べて、△Ｅ値は大きくなっているが、その増加度合から判断して耐光性低下の幅は小さく、良好な画像保持性を示すことが分かる。
【０１１３】
【表１】
」
　
　これらの記載によれば、引用刊行物２・３には、次の発明（以下、「引用発明２・３」という。）が記載されているものと認められる。
「結着樹脂としての線状ポリエステル樹脂（ビスフェノールＡのエチレンオキサイド付加物−テレフタル酸縮合生成物、軟化点：１０７℃、ガラス転移点：６３℃）を用いたマスターバッチにより製造されるトナーであって、着色剤が、下記式（１）で表されるモノアゾ黄色主顔料と、下記一般式（２）で示されるモノアゾ黄色顔料を含んでなり、
　　【化１】
　　【化３】
〔一般式（１），（２）に於いて、Ｒ１及びＲ２は互いに相違する水素原子、塩素原子、ニトロ基、メチル基又はメトキシ基を表し、Ｒ３，Ｒ４及びＲ５は同じか又は相違する水素原子、塩素原子、メチル基、メトキシ基又はエトキシ基を表し、Ｑ１〜Ｑ４はそれぞれ独立に水素原子、炭素数１〜２の低級アルキル基若しくは低級アルコキシ基又は水酸基を表し、Ｗは、化４に示される基から選択される置換基であり、ｍは０又は１の整数を表し、Ａ及びＢは、それぞれ独立に−ＮＨ−Ｙ−ＳＯ３Ｈで示される基又は−ＯＨ基の何れかであり、ここでＹは、エチレン基、フェニレン基及びナフチレン基から選択される基であって置換基を含むものであってもよい。〕
　　【化４】
前記着色剤は、ｍ−ニトロ−ｏ−アニシジンとベースＡ又はベースＢとを用いてジアゾ化液を作製し、
　
アセトアセチル−ｏ−アニシダイドを用いてカップラー液とし、前記ジアゾ化液と前記カップラー液とのカップリング反応を行なって合成した黄色顔料である電子写真用イエロートナー」
　
３−３．引用刊行物４
　同様に、当審における平成２２年１０月１９日付けで通知した拒絶理由で引用した、本願出願前に頒布された特開平８−６２９５号公報（以下、「引用刊行物４」という。）には、以下の事項が記載されている。
　
「【請求項１】　第４級アンモニウム塩とカオリンクレー、タルク、ベントナイトからなる群から選択された１種もしくは２種以上の体質顔料とから調整された電荷制御剤組成物。
【請求項２】　前記体質顔料の平均粒径が、０．１μｍ〜３．０μｍであることを特徴とする請求項１記載の電荷制御剤組成物。
【請求項３】　請求項１又は２記載の電荷制御剤組成物、バインダー樹脂及び着色物質を主成分として含有する電子写真用トナー。」
「【００２８】
　本発明で用いられる体質顔料は、カオリンクレー、タルク、ベントナイトから選ばれたものであり、その平均粒径が０．１μｍ〜３．０μｍであることがトナーにした際の分散性から好ましい。・・・(中略)・・・ベントナイトとしては、有機変成したものとしてないものと大別され、これらのいずれでもよい。」
　
　これらの記載によれば、引用刊行物４には、次の発明（以下、「引用発明４」という。）が記載されているものと認められる。
「ベントナイトから調整された電荷制御剤組成物であって、平均粒径が０．１〜３．０μmである帯電制御剤を含む電子写真用トナー」
　
３−４．引用刊行物５
　同様に、当審における平成２２年１０月１９日付けで通知した拒絶理由で引用した、本願出願前に頒布された特開平９−８０８１８号公報（以下、「引用刊行物５」という。）には、以下の事項が記載されている。
　
「【請求項１】　熱分析による吸熱ピークを１つ有する結晶性化合物であって、平均粒子径が２０μｍ以下かつ嵩が２．５ｍｌ／ｇ以上であることを特徴とするトナー用帯電制御剤。」
「【請求項３】　帯電制御剤の平均粒子径および嵩が機械的手段により調整されたものであることを特徴とする請求項１または２に記載のトナー用帯電制御剤。」
(５−ａ)
「【００５９】
【表８】
」
　
　これらの記載によれば、引用刊行物５には、次の発明(以下、「引用発明５」という。) が記載されているものと認められる。
「平均粒子径Ｄｃ＝５μmのトナー用帯電制御剤を含む電子写真用トナー」
　
３−５．引用刊行物６
　同様に、当審における平成２２年１０月１９日付けで通知した拒絶理由で引用した、本願出願前に頒布された特開平７−１９９５４３号公報（以下、「引用刊行物６」という。）には、以下の事項が記載されている。
　
「【特許請求の範囲】
「【請求項１】　原材料として粒度分布両端の粒径３．１７μｍ以下の粒子を１５ｗｔ％以下に低減し、粒径８μｍ以上の粒子を２０ｗｔ％以下に低減した電荷制御成分を含有する事を特徴とする画像形成装置用トナー。
【請求項２】　原材料として粒度分布両端の粒径３．１７μｍ以下の粒子を１５ｗｔ％以下に低減し、粒径８μｍ以上の粒子を２０ｗｔ％以下に低減し、５０％体積平均粒径が２．８μｍ乃至７μｍの範囲とされる帯電制御成分を含有する事を特徴とする画像形成装置用トナー。」
「【００１２】
　【実施例】
　以下本発明を図１及び図２に示す実施例を参照して説明する。先ず実施例１乃至実施例３及び比較例１乃至比較例４における電荷制御成分である電荷制御剤（以下ＣＣＡと称する。）の重量分布特性を［表１］に示す。これ等各ＣＣＡは、オリエント化学工業社製のＣＣＡであるＳ−３４（［表１］中のＣＣＡ２に相当）をジェット粉砕機により微粉砕し、分級し、コールターカウンタ（アパーチャー１００μｍ，３００００個カウント）により測定し、選別作成したものであり、夫々図１に示す様な粒度分布を形成している。
【００１３】
【表１】
　次に実施例１乃至実施例３及び比較例１乃至比較例４のトナ−は、原材料である、ポリエステル樹脂９２％、カーボン４％、低分子量ポリプロピレン２％、［表１］の各ＣＣＡ２％に、更に外添剤として、上記原材料の総量の０．５％のシリカを混合し、混練粉砕し、体積平均粒径１０μｍの非磁性一成分系現像剤を製造したものであり、トナー１乃至トナー５は夫々にＣＣＡ１乃至ＣＣＡ５を使用し、実施例１乃至実施例３及び比較例１乃至比較例４とするものである。
【００１４】
　以下各実施例及び各比較例について具体的にのべる。
【００１５】
　電荷制御剤としてＣＣＡ１乃至ＣＣＡ７を使用し、他の原材料と混練粉砕し製造したトナー１乃至トナー７を用い、ＴＥＣ社製レーザプリンタＬＢ１３−１３０５改良機にて通紙試験を行ったところ［表２］に示す様な結果が得られた。
【００１６】
　このレーザプリンタは、ＯＰＣ感光体の表面回転速度を５０ｍｍ／ｓとし、帯電チャージャによりＯＰＣ感光体を−５００Ｖに帯電後、レーザで画像情報を記録した後、今度は、表面回転速度を１００ｍｍ／ｓにスピードアップし、−２００Ｖのバイアス電圧が印加される現像ローラにより現像を行い、その後ＯＰＣ感光体に形成されたトナー像を記録紙に転写し、定着を経て記録紙上に画像を形成するものである。尚現像は、温度２０℃、湿度６０％と、温度３０℃、湿度８５％の２条件の下で行った。
【００１７】
　ここで地かぶりの測定については、記録紙上にあっては０．２％以下、感光体表面上にあっては２％以下であれば当社規定の数値を満たすものとする。
【００１８】
　又、トナーの分散性については、２００℃に保持されるスライドガラス上にトナーを載せ、均一にひろげた状態にして、光学顕微鏡により倍率１００倍で写真撮影し、当社の限度見本と観察比較し良否を判定した。
(６−ａ)
【００１９】
【表２】
　この結果実施例１乃至実施例３のトナー１、トナー６及びトナー７にあっては、写真結果からいずれもＣＣＡ１、ＣＣＡ６、ＣＣＡ７の分散性が良い事が確認され、又地かぶりも、高温多湿であっても感光体表面上で実施例１では１．６％、実施例６では２．４％、実施例７では２．３％又、画像上で実施例１では０．２％、実施例６では０．４％、実施例７では０．３％であり、いずれもほとんどかぶりの無い良好な画像を得られた。これは、粒度分布両端の粒径の大きいもの及び、二次凝集を生じやすい粒径の小さいものを出来るだけカットし、粒径８μｍ以上を２０ｗｔ％以下に低減すると共に、粒径３．１７μｍ以下を１５ｗｔ％以下に低減し、主要部分の粒度分布の範囲を８〜３．１７μｍの範囲と、出来るだけ狭くした事による。これによりＣＣＡ１の一層の均一化が図られ、トナー中のＣＣＡの分散性が向上されるので、逆帯電トナーを生じたりする事無く、良好な帯電を均一に得られる事となる。」
　
　これらの記載によれば、引用刊行物６には、次の発明(以下、「引用発明６」という。) が記載されているものと認められる。
　
「原材料として粒度分布両端の粒径３．１７μｍ以下の粒子を１５ｗｔ％以下に低減し、粒径８μｍ以上の粒子を２０ｗｔ％以下に低減し、５０％体積平均粒径が２．８μｍ乃至７μｍの範囲とされる帯電制御成分を含有する事を特徴とする画像形成装置用トナー。」
　
第４　対比・判断
　本願発明と引用発明１とを比較する。
　引用発明１の
「帯電制御剤がベントナイトをジメチルジステアリルアンモニウムクロライドにより有機カチオンで変性した塩構造を有」する構成は、
　本願発明の
「帯電制御剤が、アルカリ性ベントナイトと有機カチオンからなる塩構造を有」する構成に相当する。
　
　また、引用発明１の
「結着樹脂がポリエステル樹脂であり、酸価７」
「着色剤の添加量が４質量部」
「帯電制御剤」の「添加量が１質量部」
「ワックス」の添加量が２質量部」は、
　本願発明の、
「結着樹脂」の「酸価が、５ｍｇＫＯＨ／ｇ〜３０ｍｇＫＯＨ／ｇ」
「着色剤の添加量が、２〜１５重量％」、
「帯電制御剤」の添加量が、０．５〜４重量％」、
「ワックス」の「添加量が、０．１〜１０重量％」に全ての数値範囲が含まれている。
　してみると、両者は、
「結着樹脂と着色剤と帯電制御剤とワックスとを含有してなるトナーであって、結着樹脂が、ポリエステル樹脂であり、酸価が、５ｍｇＫＯＨ／ｇ〜３０ｍｇＫＯＨ／ｇであり、前記着色剤の添加量が、２〜１５重量％であり、帯電制御剤が、アルカリ性ベントナイトと有機カチオンから成る塩構造を有し、添加量が、０．５〜４重量％であり、ワックスの添加量が、０．１〜１０重量％であることを特徴とする電子写真用トナー。」である点で一致し、以下の点において相違する。
・相違点１
　本願発明では、結着樹脂が芳香族系のアルコール成分を反応させてなるポリエステル樹脂であるのに対して、引用発明１ではジエチレングリコール、ネオペンチルグリコール、エチレングリコールの肪族アルコール成分のみであるポリエステル樹脂である。
・相違点２
　本願発明においては、着色剤として一般式（１）で表されるモノアゾ黄色主顔料と、一般式（２）で示されるモノアゾ黄色顔料を含んでなり、前記着色剤は、ｍ−ニトロ−ｏ−アニシジンとベースＡ又はベースＢ(当審注：化学式は省略)とを用いてジアゾ化液を作製し、アセトアセチル−ｏ−アニシダイドを用いてカップラー液とし、ジアゾ化液と前記カップラー液とのカップリング反応を行なって合成した黄色顔料であるのに対して、引用発明１においては、当該黄色顔料を使用していない。
・相違点３
　本願発明においては、帯電制御剤の体積平均粒径Ｄ５０が、２〜７μｍであるのに対して、引用発明１には帯電制御剤の体積平均粒子径が記載されておらず不明である。
・相違点４
　本願発明においては、ワックスが無極性パラフィンワックスであり、ＤＳＣ吸収ピーク温度が７８℃であるのに対して、引用発明１において使用されているワックスは、精製カルナバワックスであり、ＤＳＣ吸熱ピーク温度については記載がなく不明である
　
　上記相違点について検討する。
　
・相違点１について
　引用刊行物２・３には、結着樹脂としての線状ポリエステル樹脂（ビスフェノールＡのエチレンオキサイド付加物−テレフタル酸縮合生成物を使用することが記載されており、当該芳香族アルコール成分を使用したポリエステル樹脂は周知技術である。
　また、引用刊行物１(１−ａ)には、結着樹脂として使用されるポリエステルのアルコール成分として、ビスフェノールＡや、ポリオキシプロピレン−(３，３)−２、２−ビス(４−ヒドロキシフェニル)プロパン及びこれらの誘導体等からなる芳香族アルコール成分を含んでもよいことが示唆されているから、引用発明１におけるポリエステル樹脂として、引用刊行物２・３記載の芳香族アルコール成分を重合成分として含むポリエステル樹脂を採用することは当業者が容易に想到し得たことである。
　
・相違点２について
　引用刊行物２・３には、着色剤として一般式（１）で表されるモノアゾ黄色主顔料と、一般式（２）で示されるモノアゾ黄色顔料を含んでなり、前記着色剤は、ｍ−ニトロ−ｏ−アニシジンとベースＡ又はベースＢ(当審注：化学式は省略)とを用いてジアゾ化液を作製し、アセトアセチル−ｏ−アニシダイドを用いてカップラー液とし、ジアゾ化液と前記カップラー液とのカップリング反応を行なって合成した黄色顔料をトナー用顔料に使用する技術が記載されており、当該顔料がＹ値、透過率、色調特性に優れ、良好な耐光性を示し、カラートナー用顔料として好適に採用し得ることが記載されている。
　引用刊行物１(１−ｂ)においても、当該トナー組成をイエロートナーとし得ることが記載されているから、引用発明１における顔料として引用刊行物２・３記載の黄色顔料を採用することは当業者が容易に想到し得たことである。
　
・相違点３について
　引用刊行物４には、ベントナイトから調整された電荷制御剤組成物の平均粒径が０．１〜３．０μmとする構成が記載され、引用刊行物５には平均粒子径Ｄｃ＝５μmのトナー用帯電制御剤を使用した構成が記載され、引用刊行物６には原材料として粒度分布両端の粒径３．１７μｍ以下の粒子を１５ｗｔ％以下に低減し、粒径８μｍ以上の粒子を２０ｗｔ％以下に低減し、５０％体積平均粒径が２．８μｍ乃至７μｍの範囲に帯電制御剤を調整する構成が記載されており、このように帯電制御剤の原料粒径を調整することにより、引用刊行物５(５−ａ)には画像濃度の変化が通常モード及び写真モードの両方の画像モードで最も低減され、かぶりの改善、及び耐刷30,000枚におけるトナー飛散量の改善が見られる点が記載され、かつ、これら特性値が平均粒子径Ｄc＝５μmの時に最善の結果が得られることが記載されており、引用刊行物６(６−ａ)においても、同じく画像上のかぶり、感光体表面上のかぶりが対環境変化に対し良好な結果が得られ、これがトナー中のＣＣＡ（当審注：帯電制御剤）の分散性の向上に伴う帯電均一性からもたらされる点が指摘されている。してみると、引用発明１における帯電制御剤である有機ベントナイトの体積平均粒径を引用刊行物４・５・６に記載されているように、数μm〜５μm程度として、本願発明の構成とすることは当業者が容易に想到し得たことである。
　
・相違点４について
　トナーに使用されるワックスとして無極性パラフィンワックスは文献提示する迄もなく周知のワックスであり、ＤＳＣ吸収ピーク温度が７８℃であるという数値限定についても、トナーに使用されるワックスの熱的特性としては一般的に使用される数値の中央値付近に位置するものに過ぎず、ワックス種及びＤＳＣ吸熱ピーク温度をこのように特定することに格別の技術的な困難性は見いだせない。
　
　そして、効果の点においても、本願発明によってもたらされる効果は、引用発明１及び引用刊行物２−６に記載の事項及び周知技術から予測される範囲の効果であり、格別のものではない。
　以上のとおり、本願発明は引用刊行物１−６に記載された発明及び周知技術に基いて、当業者が容易に発明をすることができたものであるから、特許法第２９条第２項の規定により特許を受けることができない。
　
第５　むすび
 　請求項１に係る発明は、特許法第２９条第２項の規定により、特許を受けることができないものであるから、他の請求項については検討するまでもなく、本願は拒絶すべきものである。
　
　よって、結論のとおり審決する。